КАТАЛИТИЧЕСКАЯ КОМПОЗИЦИЯ ГИДРООЧИСТКИ, СОДЕРЖАЩАЯ ПОЛЯРНОЕ ГЕТЕРОЦИКЛИЧЕСКОЕ СОЕДИНЕНИЕ, СПОСОБ ИЗГОТОВЛЕНИЯ ТАКОГО КАТАЛИЗАТОРА И СПОСОБ ИСПОЛЬЗОВАНИЯ ТАКОГО КАТАЛИЗАТОРА

1. Каталитическая композиция, содержащая: материал-носитель, в который включен либо предшественник активного металла, либо металлический компонент, соответствующий раствору соли металла, а также гетероциклическую добавка.
2. Каталитическая композиция по п. 1, в которой в указанной каталитическая композиция по существу отсутствует углеводородное масло.
3. Каталитическая композиция по любому из пп. 1 или 2, в которой указанный материал-носитель впоследствии дополнительно обрабатывают газом, содержащим водород.
4. Каталитическая композиция по любому из пп. 1 или 2, в которой указанный предшественник активного металла является соединением металла, которое включает металлический компонент, выбираемый из группы, состоящей из кобальта, никеля, молибдена, хрома, вольфрама и любой комбинации из двух или более указанных компонентов.
5. Каталитическая композиция по п. 4, в которой указанный металлический компонент присутствует в указанной каталитической композиции в количестве в диапазоне от 5 до 50% масс.
x
n
y
z
6. Каталитическая композиция по любому из пп. 1 или 2, в которой указанную гетероциклическую добавку выбирают из группы гетероциклических полярных соединений, соответствующих формуле CHNO, где x является целым числом, равным 3 или более; y имеет любое значение из 0, 1, 2 или 3; z имеет любое значение из 0, 1, 2 или 3; и n равняется числу атомов водорода, требуемых чтобы занять остающиеся связи с атомами углерода молекулы.
7. Каталитическая композиция по любому из пп. 1 или 2, в которой указанная гетероциклическая добавка представляет собой гетероциклическое соединение, которое содержит либо азот, либо кислород в качестве гетероатома в его кольце, с формированием либо структуры лактама, либо структуры циклического сложного эфира.
8. Каталитическая композиция по любому из пп. 1 или 2, в которой добавка представляет собой либо пропиленкарбонат, либо N-метилпирролидон, либо комбинацию обоих соединений.
9. Каталитическая композиция по п. 4, в которой указанное соединение металла включает металлический компонент 9 группы и 10 группы, выбираемый из группы, состоящей из кобальта и никеля, и в которой указанный металлический компонент 9 группы и 10 группы присутствует в указанной композиции в количестве в диапазоне от 0,5 до 20% масс., и в которой указанное соединение металла дополнительно включает металлический компонент 6 группы, выбираемый из группы, состоящей из молибдена и вольфрама, и в которой указанный металлический компонент 6 группы присутствует в указанной композиции в количестве в диапазоне от 5 до 50% масс.
10. Способ изготовления композиции, в котором указанный способ включает:
введение содержащего металл раствора в материал-носитель, чтобы обеспечить материал-носитель с включенным металлом; и
введение добавки в виде гетероциклического соединения в указанный материал-носитель с включенным металлом, чтобы тем самым обеспечить импрегнированную добавкой композицию.
11. Способ по п. 10, дополнительно включающий: контактирование указанной импрегнированной добавкой композиции с водородом в подходящих условиях обработки водородом, чтобы тем самым обеспечить обработанную водородом композицию.
12. Способ по п. 11, в котором до указанного введения указанной добавки в виде гетероциклического соединения в указанный материал-носитель с включенным металлом, указанный материал-носитель с включенным металлом сушат до достижения содержания летучих веществ в диапазоне от 3 до 20% масс. LOI.
13. Композиция, изготовленная согласно способу по любому из пп. 10, 11 или 12.
14. Способ гидроочистки углеводородного сырья, в котором указанный способ включает:
контактирование в подходящих условиях процесса гидроочистки указанного углеводородного сырья с каталитической композицией, по любому из пп. 1-13; и извлечение очищенного продукта.